Brevet FR2967670A1 — publié le 20120525

Feuille de mortier et ensemble correspondant La présente invention concerne une feuille de mortier comprenant : - un liant, et - une charge. On connaît dans l'état de la technique des feuilles de mortier utilisées pour revêtir des objets. Les feuilles de mortier connues sont fragiles, soumises à une usure rapide peu déformables. L'invention à pour but de proposer une feuille de mortier qui évite au moins l'un de ces inconvénients. D'autres propriétés de la feuille de mortier que l'invention cherche à améliorer sont : - la possibilité de coller la feuille sur un substrat, - le rayon minimal de courbure à partir duquel la feuille se fissure, - le mortier est peu inflammable. A cet effet, l'invention a pour objet une feuille de mortier du type indiqué ci-dessus caractérisée par un liant comprenant : .du ciment 32.5 ; 42.5 ou 52.5 compris entre 160/0 et 260/0 en poids du mortier .au moins une dispersion comprenant un copolymère comprenant 4 à 140/0 en poids du mortier, et .de l'eau, et en ce que la charge comprend du sable. Selon des modes particuliers de réalisation, la feuille de mortier comprend l'une ou plusieurs des caractéristiques suivantes : - le mortier comprend un agent de coalescence comprise entre 0.10/0 et 0.50/0 et de préférence entre 0.180/0 et 0.220/0 en poids ; - l'agent de coalescence comprend, et est notamment constitué de, 2, 2, 4 Trimetyl-1.3- Pentanediol- Monoisobutyrate ; - le mortier comprend un additif mouillant, supérieur à 00/0 et au maximum 0.20/0 en poids du mortier ; - l'additif mouillant comprend une solution d'un sel d'alkyl ammonium d'un polymère d'acide poly carboxylique à bas poids moléculaire ou solution d'un sel d'alkyl ammonium d'un polymère polyfonctionnel ; - le mortier comprend un agent épaississant et stabilisant, notamment la teneur en agent épaississant et stabilisant étant supérieure à 00/0 et inférieure ou égale à 20/0 en poids du mortier ; - l'agent épaississant et stabilisant comprend un copolymère vinylpyrrolidone ou résine vinylique ; - le mortier comprend une pâte colorante, notamment la teneur en pâte colorante étant comprise entre 0.400/0 et 0.500/0 en poids du mortier ; - une feuille de mortier tel que décrit ci-dessus, dans laquelle la charge comprend : - une première charge de sable HN 0.6/1.6, notamment comprise entre 270/0 et 370/0 en poids du mortier ; - une deuxième charge de sable HN31, notamment comprise entre 270/0 et 370/0 en poids du mortier. - la dispersion est une dispersion comprenant au moins l'une des dispersions suivantes : - Une dispersion aqueuse anionique d'un styrène, - Une dispersion, notamment une émulsion, du copolymère styrène acrylique ; - la feuille a une épaisseur comprise entre 1 mm et 5 mm et de préférence entre 1 mm et 3 mm. L'invention a également pour objet un ensemble, notamment paroi et en particulier paroi d'un ascenseur comprenant : - un substrat, - une feuille fixée par collage sur le substrat, caractérisé par la feuille est une feuille de mortier telle que définie ci-dessus. L'invention sera mieux comprise à la lecture de la description qui va suivre, donnée uniquement à titre d'exemple et faite en se référant aux dessins annexés, sur lesquels : - la Figure 1 est une vue schématique d'un ascenseur selon l'invention ; et - la Figure 2 est une coupe transversale d'une paroi de l'ascenseur de la Figure 1. Sur la Figure 1 est représenté un ascenseur désigné par la référence générale 2. L'ascenseur 2 comporte des parois, à savoir un sol 4, trois murs 6 et un plafond 8. Chaque paroi 4, 6, 8 comprend un substrat 10, tel qu'un panneau en métal, en bois, ou en béton, et une feuille de revêtement 12. La feuille de revêtement 12 est fixée par collage sur le substrat 10. Alternativement, la feuille de revêtement 12 est fixée par d'autres moyens sur le substrat 10. La feuille de revêtement 12 est une feuille de mortier selon l'invention qui a une composition particulière qui conduit à une souplesse relativement importante en l'état où la feuille n'est pas encore fixée sur le substrat 10. Aussi, le mortier est réfractaire et soumis à peu d'usure. Selon l'invention, le mortier comprend un liant et une charge. Le liant comprend du ciment du type 32.5, 42.5 ou 52.5 compris entre 160/0 et 260/0 en poids du mortier, au moins une dispersion comprenant un copolymère compris entre 4 à 140/0 en poids du mortier, et de l'eau. Le ciment est de préférence du ciment « superblanc ». La charge comprend du sable. Le mortier comprend de plus un agent de coalescence compris entre 0.10/0 et 0.50/0 en poids du mortier et de préférence entre 0.180/0 et 0.220/0 en poids du mortier. L'agent de coalescence comprend, et est notamment constitué de, 2, 2, 4 Trimetyl-1.3- Pentanediol- Monoisobutyrate. De préférence, le mortier comprend un additif mouillant qui constitue plus de 00/0 et au maximum 20/0 en poids du mortier. L'additif mouillant est de préférence compris entre 0,0250/0 et 0,750/0 en poids du mortier. L'additif mouillant peut comprendre une solution d'un sel d'alkyl ammonium d'un polymère d'acide poly carboxylique à bas poids moléculaire ou une solution d'un sel d'alkyl ammonium d'un polymère polyfonctionnel. Le mortier peut comprendre un agent épaississant et stabilisant. La teneur en agent épaississant et stabilisant est supérieure à 00/0 et inférieure ou égale à 20/0 en poids du mortier. De préférence, cette teneur est comprise entre 0,030/0 et 0,060/0. L'agent épaississant et stabilisant peut comprendre un copolymère vinylpyrrolidone ou une résine vinylique. Le mortier peut comprendre une pâte colorante. La teneur en pâte colorante peut être comprise entre 0.400/0 et 0.500/0 en poids du mortier. Cette teneur peut être comprise entre 0,420/0 et 0,480/0 en poids du mortier. La première charge peut être comprise entre 300/0 et 340/0 et est notamment 320/0 en poids du mortier. La charge comprend une première charge de sable HN 0.6/1.6, notamment comprise entre 270/0 et 370/0 en poids du mortier. La charge comprend une deuxième charge de sable HN31, notamment comprise entre 270/0 et 370/0 en poids du mortier. La deuxième charge peut être comprise entre 300/0 et 340/0 en poids du mortier et est notamment 320/0 en poids du mortier. La dispersion peut comprendre au moins l'une des dispersions suivantes: Une première dispersion aqueuse anionique d'un copolymère d'acrylate et de styrène. Une telle dispersion est disponible dans le commerce sous le nom d' ACRONAL (R). Une seconde dispersion, notamment une émulsion, du copolymère styrène acrylique. Une telle dispersion est disponible dans le commerce sous le nom de TEXCRYL (R). La première dispersion peut constituer entre 2 et 70/0 et constitue notamment entre 5,60/0 et 60/0 en poids du mortier. La deuxième dispersion peut constituer entre 20/0 et 70/0 et constitue notamment entre 5,60/0 et 60/0 en poids du mortier. La feuille a une épaisseur comprise entre 1 mm et 5 mm et de préférence entre 1 mm et 3 mm. De plus, la feuille peut avoir des dimensions comprises entre 0,01 m et 3 m de longueur et de préférence entre 0,5m et 3m de longueur. La feuille peut avoir des dimensions comprises entre 0,01 m et 1,25 m de largeur, de préférence entre 0,5m et lm de largeur. La masse volumique du mortier est comprise entre 2,3 kg/dm3 et 2,7 kg/dm3 et est de préférence 2,5 kg/dm3. La teneur totale en liant humide est comprise de préférence entre 50/0 et 70/0 en poids du mortier. D'autres substrats peuvent être revêtus par la feuille en béton, tels que des plaques de travail ou des tables. D'une manière générale, le substrat peut être tout type de mobilier intérieur ou extérieur, notamment un mobilier urbain. REVENDICATIONS1. Feuille de mortier (12), du type comprenant : - un liant, et - une charge, caractérisée en ce que - le liant comprend : .du ciment 32.5 ; 42.5 ou 52.5 compris entre 160/0 et 260/0 en poids du mortier .au moins une dispersion comprenant un copolymère comprenant 4 à 140/0 en poids du mortier, et .de l'eau, et en ce que la charge comprend du sable. 2. Feuille de mortier selon la revendication 1, dans laquelle le mortier comprend un agent de coalescence comprise entre 0.10/0 et 0.50/0 et de préférence entre 0.180/0 et 0.220/0 en poids. 3. Feuille de mortier selon la revendication 2, dans laquelle l'agent de coalescence comprend, et est notamment constitué de, 2, 2, 4 Trimetyl-1.3- Pentanediol-Monoisobutyrate. 4. Feuille de mortier selon l'une quelconque des revendications 1 à 3, dans laquelle le mortier comprend un additif mouillant, supérieur à 00/0 et au maximum 0.20/0 en poids du mortier. 5. Feuille de mortier selon la revendication 4, dans laquelle l'additif mouillant comprend une solution d'un sel d'alkyl ammonium d'un polymère d'acide poly carboxylique à bas poids moléculaire ou solution d'un sel d'alkyl ammonium d'un polymère polyfonctionnel. 6. Feuille de mortier selon l'une quelconque des revendications 1 à 5, dans laquelle le mortier comprend un agent épaississant et stabilisant, notamment la teneur en agent épaississant et stabilisant étant supérieure à 00/0 et inférieure ou égale à 20/0 en poids du mortier. 7. Feuille de mortier selon la revendication 6, dans laquelle l'agent épaississant et stabilisant comprend un copolymère vinylpyrrolidone ou résine vinylique. 8. Feuille de mortier selon l'une quelconque des revendications précédentes, dans laquelle le mortier comprend une pâte colorante, notamment la teneur en pâte colorante étant comprise entre 0.400/0 et 0.500/0 en poids du mortier. 9. Feuille de mortier selon l'une quelconque des revendications précédentes, dans laquelle la charge comprend :- une première charge de sable HN 0.6/1.6, notamment comprise entre 270/0 et 370/0 en poids du mortier - une deuxième charge de sable HN31, notamment comprise entre 270/0 et 370/0 en poids du mortier. 10. Feuille de mortier selon l'une quelconque des revendications précédentes, dans laquelle la dispersion est une dispersion comprenant au moins l'une des dispersions suivantes : - Une dispersion aqueuse anionique d'un styrène, - Une dispersion, notamment une émulsion, du copolymère styrène acrylique. 11. Feuille de mortier selon l'une quelconque des revendications précédentes, dans laquelle la feuille a une épaisseur comprise entre 1 mm et 5 mm et de préférence entre 1 mm et 3 mm. 12. Ensemble, notamment paroi (4, 6, 8) et en particulier paroi d'un ascenseur, du type comprenant : - un substrat (10), - une feuille fixée par collage sur le substrat, caractérisé en ce que la feuille est une feuille de mortier (12) selon l'une quelconque des revendications précédentes.